(57)【要約】【課題】Ｐｂの使用量を抑えて環境規制に対応しつつ、銅の使用量を削減し、従来のＣＡＣ４０６に近い扱いが可能な銅合金を得る。【解決手段】Ｚｎを１３．０質量％以上２１．０質量％以下、Ｓｎを１．２質量％以上５．７質量％以下、Ｐｂを０．３０質量％以上４．０質量％以下、Ｐを０．５質量％以下含有し、残部がＣｕと不可避不純物である銅合金とする。【選択図】なし【特許請求の範囲】
【請求項１】
Ｚｎを１３．０質量％以上２１．０質量％以下、Ｓｎを１．２質量％以上５．７質量％以下、Ｐｂを０．３０質量％以上４．０質量％以下、Ｐを０．５質量％以下含有し、
残部がＣｕと不可避不純物である銅合金。
【請求項２】
請求項１の構成要素に加えて、さらに１．５質量％以下のＮｉを含有する銅合金。
【発明の詳細な説明】
【技術分野】
【０００１】
この発明は、鉛の含有量を抑えた鉛含有青銅合金に関する。
【背景技術】
【０００２】
従来、水道用資機材や給水装置の部品に用いられてきた青銅鋳物（ＪＩＳ  Ｈ５１２０  ＣＡＣ４０６）は、鋳造性、耐食性、切削性、耐圧性に優れており、バルブ、ポンプ部品、給水用具、水道用資機材、軸受、一般機械部品など、様々な分野に用いられている。この青銅鋳物（ＣＡＣ４０６)は、鉛を４．０〜６．０重量％含むことで高い切削性を有しており、加工しやすいという特徴がある。しかし、含有する鉛は、近年、人体や環境への影響が懸念されるため、水質規制やＲｏＨＳ、ＲＥＡＣＨ指令などの環境規制の整備とともに、使用環境が制限されつつある。このため、鉛の浸出量を削減することを目標として、鉛の含有量を低下させた、又は鉛を使用しない鉛フリー銅合金が検討されている。
【０００３】
例えば特許文献１には、Ｃｕを７１．５〜７８．５質量％、Ｓｉを２．０〜４．５質量％、鉛を０．００５質量％以上０．０２質量％未満の範囲で含有し、かつ残部がＺｎからなる合金組成をなす快削性銅合金が開示されている。この銅合金では上記の範囲でさらに、次の条件をみたすことで、求める性能を発揮させている。まず、Ｃｕ、Ｓｉ、及びＰｂが質量％単位で６１−５０Ｐｂ≦Ｃｕ−４Ｓｉ≦６６＋５０Ｐｂの不等式を満足し、かつ、０．５質量％を超えないＦｅを不純物として含む合金組成をなす。その上で、α相からなるマトリックスにγ相及び／又はκ相が均一に分散されており且つ総相面積においてα相≧３０％、０％≦β相≦５％、０％≦μ相≦２０％及び１８−５００（Ｐｂ）％≦κ相＋γ相＋０．３μ相−β相≦５６＋５００（Ｐｂ）％を満足する金属組織をなす。これにより鉛を超低量含む快削銅合金となる。
【０００４】
また、特許文献２には、Ｓｎ：０．８〜８．０重量％、Ｂｉ：０．２〜７．０重量％、Ｎｉを０．２〜３．０重量％、及び残部のＣｕからなり、合金内にＣｕ−Ｓｎ−Ｎｉ化合物を析出させて切削性を向上させた、鋳塊・溶接に向いた鉛フリー銅合金が開示されている。Ｐｂの含有量は不純物として含まれうる０．０２〜０．０３重量％程度である。また、さらにこの合金に、Ｓｅ：０．１〜３．０重量％未満を含有させる旨、Ｐ：０．５重量％未満を含有させる旨が開示されている。
【０００５】
さらに、特許文献３には、０．５〜１５ｍａｓｓ％のＳｎと、０．００１〜０．０４９ｍａｓｓ％のＺｒと、０．０１〜０．３５ｍａｓｓ％のＰと、０．０１〜１５ｍａｓｓ％のＰｂ、０．０１〜１５ｍａｓｓ％のＢｉ、０．０１〜１．２ｍａｓｓ％のＳｅ及び０．０５〜１．２ｍａｓｓ％のＴｅから選択された１種以上の元素と、残部であって７３ｍａｓｓ％以上のＣｕとからなり、Ｆｅ及び／又はＮｉが不可避不純物として含有される場合であって、その何れかが含有される場合にはＦｅ又はＮｉの含有量が０．２ｍａｓｓ％以下に、またＦｅ及びＮｉが含有される場合にはそれらの合計含有量が０．２５ｍａｓｓ％以下に、夫々制限されており、ｆ１＝［Ｐ］／［Ｚｒ］＝０．５〜１００、ｆ２＝３［Ｓｎ］／［Ｚｒ］＝３００〜１５０００、ｆ３＝３［Ｓｎ］／［Ｐ］＝４０〜２５００、ｆ４＝［Ｚｎ］＋３［Ｓｎ］＝１０〜４３及びｆ５＝［Ｃｕ］−０．５［Ｓｎ］−３［Ｐ］＋０．５（［Ｐｂ］＋［Ｂｉ］＋［Ｓｅ］＋［Ｔｅ］）−０．５（［Ａｓ］＋［Ｓｂ］）−１．８［Ａｌ］＋［Ｍｎ］＋［Ｍｇ］＝６０〜９０（元素ａの含有量を［ａ］ｍａｓｓ％とし、含有しない元素ａについては［ａ］＝０とする）であり、α相、γ相及びδ相の合計含有量が面積率で９５％以上であり、溶融固化時のマクロ組織での平均結晶粒径が３００μｍ以下であることを特徴とする被削性、強度、耐摩耗性及び耐蝕性に優れた銅合金鋳物が記載されている。
【先行技術文献】
【特許文献】
【０００６】
【特許文献１】特許第４９５１６２３号公報
【特許文献２】特開２００３−１９３１５７号公報
【特許文献３】特許第５１１１８５３号公報
【発明の概要】
【発明が解決しようとする課題】
【０００７】
しかしながら、特許文献１及び２に記載された鉛フリー銅合金では、従来のＣＡＣ４０６に比べて実際の鋳造現場において取り扱う際の注意点が大きく変わってしまうため、従来のＣＡＣ４０６を用いた鋳造や加工工程などの製造手順からスムーズな移行を行うことが難しい。また、鉛含有銅合金で製造する現場との間でコンタミネーションが起きるおそれがあり、欠陥が増大する懸念もあった。
【０００８】
また、特許文献３に記載の合金のようにＺｒを含有させると、青銅鋳物系においてはＳｉのように微細引け巣を誘発するため、健全な製品を製造することが困難となり、ＣＡＣ４０６での習熟された手順を踏まえた移行が難しくなった。
【０００９】
一方、近年の自動車業界におけるＥＶ化推進に必要な電気系統製品需要の高まりを受けて、純銅を中心とした銅の使用量が拡大しており、銅の供給不足や価格高騰が懸念されている。このため、銅の使用量はできるだけ低下させる必要性に迫られている。
【００１０】
そこでこの発明は、鉛の浸出を抑えるだけでなく、銅の使用量も抑制しながら、従来からスタンダードとなっているＣＡＣ４０６に近い手順で扱うことが出来る青銅合金を提供することを目的とする。
【課題を解決するための手段】
【００１１】
この発明は、Ｚｎを１３．０質量％以上２１．０質量％以下、Ｓｎを１．２質量％以上５．７質量％以下、Ｐｂを０．３０質量％以上４．０質量％以下、Ｐを０．５質量％以下含有し、残部がＣｕと不可避不純物とである銅合金により、上記の課題を解決したのである。
【００１２】
また、上記の成分に加えて、１．５質量％以下のＮｉを含有する構成を選択することもできる。
【００１３】
この発明にかかる銅合金は、鉛を４．０〜６．０質量％含有するＣＡＣ４０６に比べて鉛の含有量を低下させることで、鉛の規制に対応することができる。また、Ｚｎを適切な範囲で増加させＳｎを適切な範囲に調整することでＣｕの必要量を削減することができる。
【００１４】
この銅合金は、他の不可避不純物として混入しうる元素を限定的に含んでいてもよい。ただし、その合計量は、本発明の効果を阻害しない範囲に留める必要があり、０．５質量％未満であると好ましく、かつ一つの当該元素あたりの含有量が０．１質量％未満であると好ましい。
【発明の効果】
【００１５】
この発明により、Ｐｂの使用量を抑制しつつ、Ｃｕの必要量も削減しながら、必要な強度や伸びを確保し、かつ従来のＣＡＣ４０６に近い取り扱いが出来る銅合金を得ることができる。これにより、従来はＣＡＣ４０６が用いられていた様々な銅合金製品について、製造現場における手順変更の負荷を抑制しながら、低鉛化と使用する銅の節約とを実現することができる。
【図面の簡単な説明】
【００１６】
【図１】実施例において機械的性質試験に用いる１４Ａ号試験片の模式図
【図２】（ａ）ＣＡＣ４０６の切粉の例を示す写真、（ｂ）実施例３の切粉の例を示す写真、（ｃ）比較例５の切粉の例を示す写真、（ｄ）実施例９の切粉の例を示す写真
【発明を実施するための形態】
【００１７】
以下、この発明について詳細に説明する。
この発明は、ＣＡＣ４０６に比して、Ｐｂの含有量を抑制すると共にＣｕの使用量を削減した青銅系の銅合金である。
【００１８】
上記銅合金のＺｎ含有量は、１３．０質量％以上である必要がある。１３．０質量％未満であると、ＣＡＣ４０６に比べて引張強さおよび伸びが悪化しすぎてしまい、従来通りには扱いにくくなってしまう。一方で、２１．０質量％以下である必要があり、１９．５質量％以下であると好ましい。Ｚｎ含有量が２１．０質量％を超えると引張強さが悪化してしまう。
【００１９】
上記銅合金のＳｎ含有量は、１．２質量％以上である必要があり、２．０質量％以上であると好ましい。１．２質量％未満であると耐力が低くなりすぎてしまう。一方、５．７質量％以下である必要があり、４．０質量％以下であると好ましい。５．７質量％を超えると伸びと引張強さが極端に悪くなってしまう。
【００２０】
上記銅合金のＰｂ含有量は、０．３０質量％以上である必要があり、０．５０質量％を超えると好ましい。０．３０質量％未満では、ＣＡＣ４０６と同一条件で切削加工を行うと切粉がヘリカルに繋がってしまい、切削不良が起きやすくなる。０．３０質量％以上０．５０質量％以下では、切削性は多少改善し、切粉が一部ヘリカルに繋がってしまうものの、切粉の分断は起きるため、多少の切削性の低下を許容することで利用可能である。一方、Ｐｂ含有量は、４．０質量％以下が必要であり、３．９質量％以下が好ましく、３．５質量％以下であるとより好ましい。３．５質量％を超えると引張強さの低下が起き始める。さらに、４．０質量％を超えると、環境規制に対応できなくなってしまう。
【００２１】
上記銅合金のＰ含有量は、０．５質量％以下である必要がある。Ｐが過剰に含まれていると、引け巣の増大などが懸念されるが、０．５質量％までは特に問題なく含めることができる。上記の範囲でＰが含まれていると、溶湯の健全性に寄与し、脱酸効果を発揮して鋳造後の機械的性質を安定化させる。含有させる場合、０．００５質量％以上が好ましく、０．０１質量％以上がより好ましい。ただし、上記銅合金はＺｎの含有量が比較的高いことから、Ｐによる脱酸工程を省いてもある程度安定した品質の鋳物を得ることができる。
【００２２】
上記銅合金は、上記の元素の他に、Ｎｉを含んでいてもよい。上記銅合金においてＮｉは全率固溶型元素であり、強度や伸びを安定させる。Ｎｉの添加は、引張強さおよび伸びを、添加しない場合よりも向上させる。一方で、１．５質量％以下であることが必要である。１．５質量％を超えると、水素吸収の増加による溶湯の品質低下が懸念される。また、鋳造された製品のＮｉの溶出量の増大も懸念される。
【００２３】
上記銅合金は、残分としてＣｕの他に、この発明にかかる効果を阻害しない範囲で、不純物となる上記以外の元素を含有してもよい。ただし、含有する量は原材料や製造時の問題から不可避的に含有される不可避不純物として含まれる程度に抑えることが好ましい。その不可避不純物となる元素の合計量は、０．５質量％未満であると好ましく、０．１質量％未満であるとより好ましい。予期せぬ元素が多すぎると上記の元素の範囲であっても、物性に支障を来すおそれがあるからである。また、一つの元素あたりの含有量は、０．１質量％未満であると好ましい。
【００２４】
上記銅合金が含有しうる不可避不純物となる元素のうち、Ｂｉの含有量は、０．１質量％未満であると好ましく、０．０５質量％未満であるとより好ましく、検出限界未満であると最も好ましい。Ｂｉは、Ｃｕに固溶せずに分散し、同じく分散されているＰｂと低融点（１２５℃）の共晶化合物を作る。Ｂｉの含有量が多いと、分散されたＰｂ−Ｂｉの共晶化合物が多くなり引張強さなどの強度低下を招く起点となってしまうおそれがある。また、分散したＢｉによって砂型鋳造時に引け巣が発生しやすくなる傾向にある。さらに、Ｂｉが多すぎると、上記銅合金を用いて製造した鋳造製品をリサイクルするにあたり、リサイクルする合金にＢｉが混入することで生じる機械的性質の低下などの様々なデメリットを生じるため、当該鋳造製品を別途回収しなければならなくなってしまう。
【００２５】
上記銅合金が含有しうる不可避不純物となる元素のうち、特に、Ｚｒの含有量は、０．００３質量％未満であると好ましく、検出限界未満であるとより好ましい。Ｚｎを多く含んだ青銅系合金において、Ｚｒは微量でも含まれていると物性に大きな影響を及ぼす可能性が高いためである。
【００２６】
上記銅合金が含有しうる不可避不純物となる元素のうち、特に、Ｓｉの含有量は、０．０１質量％未満であると好ましく、０．００５質量％未満であるとより好ましい。Ｓｉが多すぎると引け巣を助長し、健全な鋳物ができなくなってしまう。
【００２７】
上記銅合金が含有しうる不可避不純物となる元素のうち、Ｂの含有量は、０．０２質量％未満であると好ましく、０．０１質量％未満であるとより好ましい。Ｂは微量でも性質に与える影響が大きく、０．０２質量％以上であると切削性の低下や引張強度の低下が無視できなくなる。
【００２８】
上記銅合金が含有しうるその他の不可避不純物となる元素は、いずれも０．１質量％未満であると好ましく、０．０５質量％未満であるとより好ましく、検出限界未満であるとさらに好ましい。このような不純物としては、例えば、Ｆｅ、Ｍｎ、Ｃｒ、Ｍｇ、Ｔｉ、Ｔｅ、Ｓｅ、Ｃｄ、Ｓｂなどが挙げられる。この中でも特に、毒性が知られているＳｅ、Ｃｄは、０．１質量％未満であることが望ましく、検出限界未満であるとさらに望ましい。
【００２９】
なお、この発明における含有量の値は、原料における比ではなく、合金として得られた素材あるいは鋳造や鍛造などにより製品を製造した時点における含有量を示す。
【００３０】
上記銅合金の残分はＣｕである。この発明にかかる銅合金は、一般的な銅合金の製造方法で得ることができ、この銅合金で製品を製造する際には、一般的な鋳造方法（例えば砂型鋳造）により製造することができる。例えば、重油炉、ガス炉、高周波誘導溶解炉などを用いて合金の溶解を行い、各形状の鋳型に鋳造する方法が挙げられる。
【実施例】
【００３１】
以下、この発明にかかる銅合金を実際に製造した例を挙げて報告する。まず、銅合金に対して行う試験方法について説明する。
【００３２】
＜機械的性質試験＞
１０ｔ−Ｙブロック（１０ｍｍ×７０ｍｍ×１００ｍｍ）のＣＯ２鋳型へ鋳造し、最下部を底から１０ｍｍで切り出したもの（１０ｍｍ×７０ｍｍ×１０ｍｍ）を、ＪＩＳ  Ｚ２２４１で規定する１４Ａ号試験片に加工した。具体的形状は、図１の通りであり、平行部の原断面積Ｓ０と原標点距離Ｌ０とがＬ０＝５．６５×Ｓ０＾（１／２）の関係にある比例試験片である。棒状部の直径ｄ０は５ｍｍ、原標点距離Ｌ０は２５ｍｍ、円柱状とした並行部長さＬｃは３０ｍｍ、肩部の半径Ｒは１５ｍｍとした。（Ｌ０＝５．６５×（２．５×２．５×π）＾（１／２）＝２５．０３）
【００３３】
この試験片について、ＪＩＳ  Ｚ２２４１に従って引張強さと伸びと耐力とを測定した。その機械的性質としての評価基準を表１に、製造した銅合金の成分比と評価結果を表２に示す。
【００３４】
【表１】
2019173174.tif 000002
【００３５】
【表２】
2019173174.tif 000003
【００３６】
＜切削性試験＞
１０ｔ−Ｙブロック（１０ｍｍ×７０ｍｍ×１００ｍｍ）のＣＯ２鋳型へ鋳造し、最下部を底から１０ｍｍで切り出した（１０ｍｍ×７０ｍｍ×１０ｍｍ）。この切り出した試料をφ８ｍｍ×７０ｍｍの円柱状に加工した試験片を汎用旋盤により、超硬ロウ付けバイトを用いて、送り０．１５ｍｍ／ｒｅｖ、回転数５５０ｒｐｍにて乾式切削加工を行い、発生した切粉を次のように評価した。評価結果を表２に示す。
・×：切粉が繋がりヘリカルに伸びたもの
・○：分断されているが、ヘリカルなものが含まれる
・◎：分断され、切粉が二重巻き以下である
【００３７】
なお、基準材となるＣＡＣ４０６を同様に切削した際の写真を図２（ａ）として示す。
【００３８】
＜製造方法＞
それぞれの元素を構成する材料を混合し、高周波誘導溶解炉にて溶製した後、ＣＯ２鋳型により鋳造して表２に記載の含有量となる各々の例で供試材を作製した。なお、含有量の値は全て質量％であり、製造後の測定値である。それぞれの得られた銅合金について、上記の試験を行った。表中「―」は検出限界未満であることを示す。なお、いずれの例においても、Ｂ、Ｂｉ、Ｓｂ、Ｓｉ、Ｆｅは検出限界未満であった。また、比較例６以外はＺｒも検出限界未満であった。総合評価は、試験した項目全てが◎であれば◎とし、試験した項目のうち一つでも○があれば○とし、一つでも×があれば×とした。
【００３９】
まず、Ｓｎの含有量を変化させ、Ｓｎ以外の元素の含有量をできるだけ近いものとした比較例１、実施例１〜５、比較例２を調製した。表２中の第一項目においてこれらをＳｎの含有量順に並べた。Ｓｎが５．７質量％を超える比較例２では、引張強さおよび伸びが悪化する傾向が見られた。一方、Ｓｎが１．２質量％を下回る比較例１では耐力に問題を生じてしまった。また、切粉の形状はいずれも良好であった。実施例３の切粉の写真を図２（ｂ）として示す。
【００４０】
次に、実施例３を基準としてＺｎの含有量を変化させ、Ｚｎ以外の元素の含有量を出来るだけ近いものとした比較例３、実施例６、７、８、比較例４を調製した。表２中の第二項目にこれらをＺｎの含有量順に並べた。Ｚｎが１３．０質量％を下回る比較例３では、引張強さが悪化してしまった。一方、Ｚｎが１９．５質量％を超える実施例８ではやや伸びが低下する傾向を示し、Ｚｎが２１．０質量％を超える比較例４ではさらに伸びが低下し、また、引張強さに問題を生じてしまった。
【００４１】
次に、実施例３を基準としてＰｂの含有量を変化させ、Ｐｂ以外の元素の含有量を出来るだけ近いものとした比較例５、実施例９、１０、１１、１２、１３を調製した。表２中の第三項目にこれらをＰｂの含有量順に並べた。Ｐｂが０．３０質量％を下回る比較例５では、切粉がヘリカル構造を示してしまい、切削性が著しく問題となった。その写真を図２（ｃ）に示す。Ｐｂが０．５０質量％となる実施例９ではややヘリカルではあるものの、分断された切粉が得られた。その写真を図２（ｄ）に示す。
【００４２】
次に、実施例３を基準としてＰの含有量を変化させ、Ｐ以外の元素の含有量を出来るだけ近いものとした実施例１４、１５、１６を調製した。いずれの実施例も良好な結果を示した。
【００４３】
次に、追加的要素として、実施例３に近い構成要素で、さらにＮｉを追加した実施例１７、１８、１９を調製した。Ｎｉが添加されると、添加されていない実施例３と比べ、引張強さおよび伸びがよりよくなる傾向を示した。
【００４４】
さらに、微量のＺｒを追加した比較例６を調製したところ、機械的性質にいずれも大きな問題を生じてしまった。
【図１】
2019173174.tif 000004
【図２】
2019173174.tif 000005